(57)【特許請求の範囲】
【請求項１】
脂肪族、シクロ脂肪族、芳香脂肪族及び芳香族ジイソシアネートから選択される一種以上のジイソシアネートから調製され、かつ、
ａ）平均イソシアネート官能価を少なくとも２．０、
ｂ）イソシアネート基（ＮＣＯ、分子量＝４２として計算）を、樹脂固形分に基づいて５．０〜２５．０重量％、及び
ｃ）平均５〜３５個のエチレオキシド単位を含有する単官能性ポリアルキレンオキシドポリエーテルアルコールに基づくポリエーテル鎖に組み込まれた該エチレンオキシド単位（Ｃ2 Ｈ4 Ｏ、分子量＝４４として計算）を、樹脂固形分に基づいて２〜５０重量％
有する水分散性ポリイソシアネート混合物であって、該ポリエーテル鎖の少なくとも６０モル％が、少なくとも２個のジイソシアネート分子からそれぞれ調製された２個のポリイソシアネート分子に、アロファネート基を介して結合している、前記混合物。
【請求項２】
脂肪族及び／又はシクロ脂肪族ジイソシアネートから調製され、かつ
ａ）平均イソシアネート官能価を２．３〜９．９、
ｂ）イソシアネート基を、樹脂固形分に基づいて６．０〜２２．５重量％、及び
ｃ）平均７〜３０個のエチレオキシド単位を含有する単官能性ポリアルキレンオキシドポリエーテルアルコールに基づくポリエーテル鎖に組み込まれた該エチレンオキシド単位を、樹脂固形分に基づいて５〜４０重量％
有する、請求項１に記載のポリイソシアネート混合物。
【請求項３】
前記２個のポリイソシアネートが、イソシアヌレート基を含有する、請求項１又は２に記載のポリイソシアネート混合物。
【請求項４】
ポリエーテル鎖の少なくとも８０モル％が、脂肪族及び／又はシクロ脂肪族結合したイソシアネート基を含有する少なくとも２個のジイソシアネート分子からそれぞれ調製された、イソシアヌレート基を含有する２個のポリイソシアネート分子に、アロファネート基を介して結合している、請求項１又は２に記載のポリイソシアネート混合物。
【請求項５】
ａ）平均イソシアネート官能価を少なくとも２．０、
ｂ）イソシアネート基（ＮＣＯ、分子量＝４２として計算）を、樹脂固形分に基づいて５．０〜２５．０重量％、及び
ｃ）平均５〜３５個のエチレオキシド単位を含有するポリエーテル鎖に組み込まれた該エチレンオキシド単位（Ｃ2 Ｈ4 Ｏ、分子量＝４４として計算）を、樹脂固形分に基づいて２〜５０重量％、
有する水分散性ポリイソシアネート混合物の製造方法であって、
Ａ）２．０〜５．０の平均ＮＣＯ官能価を有し、並びに８．０〜２７．０重量％の脂肪族、シクロ脂肪族、芳香脂肪族及び芳香族から選択される一種以上で結合したイソシアネート基含有量（ＮＣＯ、分子量＝４２として計算）及び１重量％未満のモノマージイソシアネート含有量を有するポリイソシアネート成分と、
Ｂ）平均５〜３５個のエチレンオキシド単位を含有する単官能性ポリアルキレンオキシドポリエーテルアルコールとを
ＮＣＯ／ＯＨ当量比６：１〜４００：１にて、ＮＣＯ／ＯＨ反応により最初に形成されるウレタン基の少なくとも６０％がアロファネート基に転換されるように反応させることを含む、前記製造方法。
【請求項６】
Ａ）前記ポリイソシアネート成分が、２．３〜４．５の平均ＮＣＯ官能価を有し、並びに１４．０〜２４．０重量％の脂肪族及び／又はシクロ脂肪族結合したイソシアネート基含有量及び０．５重量％未満のモノマージイソシアネート含有量を有し、かつ
Ｂ）前記官能性ポリアルキレンオキシドポリエーテルアルコールが、統計的平均７〜３０個のエチレンオキシド単位を含有し、並びに
成分Ａ）及びＢ）をＮＣＯ／ＯＨ当量比８：１〜１４０：１にて反応させることを特徴とする、請求項５に記載の製造方法。
【請求項７】
ポリイソシアネートＡ）が、イソシアヌレート基を含有し、かつ、１，６−ジイソシアナトヘキサン、１−イソシアナト−３，３，５−トリメチル−５−イソシアナトメチルシクロヘキサン及び／又は４，４’−ジイソシアナトジシクロヘキシルメタンから調製される、請求項５又は６に記載の製造方法。
【請求項８】
成分Ａ）及びＢ）を、アロファネート基の形成を促進する触媒の存在下で反応させる、請求項５又は６に記載の製造方法。
【請求項９】
前記アロファネート化触媒が有機亜鉛化合物を含む、請求項８に記載の製造方法。
【請求項１０】
前記アロファネート化触媒が、亜鉛(II)ｎ−オクタノエート、亜鉛(II)２−エチル−１−ヘキサノエート及び／又は亜鉛(II)ステアレートを含む、請求項８に記載の製造方法。
【発明の詳細な説明】
【０００１】
【発明の属する技術分野】
本発明は、ポリエーテル改質水分散性ポリイソシアネート混合物、及びその製造方法に関する。
【０００２】
【従来の技術】
水分散性ポリイソシアネートは、各種の使用分野での重要性が増している。水分散性ポリイソシアネートは、水希釈性２成分ポリウレタン（２Ｋ ＰＵ）塗料の架橋剤成分として、特別な役割を演ずる。水性ポリオール分散液と混合すると、室温で硬化可能になり、耐溶剤性、耐薬品性及び機械的安定性に関して従来塗料に劣らない高品質な塗膜を与える無溶剤塗料系を形成することができる。これらの組成物の例は、例えばＥＰ−Ａ３５８，９７９、ＥＰ−Ａ４６９，３８９，ＥＰ−Ａ４９６，２１０、ＥＰ−Ａ５４２，１０５、ＥＰ−Ａ５４３，２２８、ＥＰ−Ａ５６２，２８２，ＥＰ−Ａ５６２，４３６、ＥＰ−Ａ５８３，７２８、ＤＥ−Ａ４，１２９，９５１、ＤＥ−Ａ４，２２６，２４２、ＤＥ−Ａ４，２２６，２４３又はＤＥ−Ａ４，２２６，２７０に記載されている。
【０００３】
水分散性ポリイソシアネートは、添加剤、例えば水性接着剤分散液としても重要である。それらは、例えばＥＰ−Ａ６１，６２８、ＥＰ−Ａ２０６，０５９に記載されるような異種接着物の熱安定性及び耐水性を著しく増大することができる。
水分散性ポリイソシアネートはまた、織物加工（ＥＰ−Ａ５６０１６１又はＷＯ９５／３００４５）における、あるいは無アルデヒド繊維フリー印刷インク（ＥＰ−Ａ５７１，８６７又はＤＥ−１９，５３３，２１８）における水性分散液のための架橋剤としても使用される。それらはまた、紙の湿潤強度処理のための添加剤として適する（ＥＰ−Ａ５６４，９１２、ＥＰ−Ａ５８２，１６６、ＥＰ−Ａ７０７，１１３、ＷＯ９６／２０３０９及びＷＯ９７／０４１６９）。
【０００４】
ポリエーテルで親水性に改質された非イオン性ポリイソシアネートは、実用上、すべての分野に受け入れられることがわかっている。そのような水分散性ポリイソシアネートの調製は、多くの刊行物に記載されている。
ＤＥ−Ａ２，４１５，４３５の教示によると、例えば、有機（特に芳香族）ポリイソシアネート、及び少なくとも５個のエチレンオキシド単位を含有するポリエチレングリコールモノアルキルエーテルから調製されるウレタンは、界面活性物質であり、これはＧＢ−ＰＳ１，４４４，９３３及びＤＥ−Ａ２，９０８，８４４によれば、芳香族ポリイソシアネートの安定な水性エマルションの調製を可能とする。
アルキレンオキシドポリエーテルとの反応により親水性に改質された芳香族ポリイソシアネートも、ＥＰ−Ａ６１，６２８及び９５，５９４から公知である。これらの生成物は、水性エマルションの形態で特に接着剤分野に使用される。
（シクロ）脂肪族ポリイソシアネートの水分散性配合物は、例えばＥＰ−Ａ２０６，０５９から公知である。それらは、ポリイソシアネートと、少なくとも１０個のエチレンオキシド単位を含有する少なくとも１個のポリエーテル鎖を含有する一価又は多価のポリアルキレンオキシドアルコールとの反応生成物に基づき、そして水性接着剤のための添加剤として役立つ。
【０００５】
ＥＰ−Ａ５１６，２７７には、単官能性ポリアルキレンオキシドポリエーテルとの反応による、第三イソシアネート基を含有する特定のポリイソシアネートの親水性改質、及びこれらの生成物の水性被覆組成物用架橋剤としての使用が記載されている。
高品質耐光堅牢性の塗料には、ＥＰ−Ｂ５４０，９８５及びＵＳ５，２００，４８９に記載され、脂肪族及び／又はシクロ脂肪族ラッカーポリイソシアネートの、平均１０個以下のエチレンオキシド単位を含有する短鎖ポリアルキレンオキシドポリエーテルアルコールによるウレタン化により得られるポリイソシアネート混合物が適することがわかっている。
２，４（６）−ジイソシアナトトルエン（ＴＤＩ）、又はＴＤＩと１，６−ジイソシアナトヘキサン（ＨＤＩ）との混合物に基づき、そしてＥＰ−Ａ６４５，４１０及びＥＰ−Ａ６８０，９８３から水性の木材及び家具塗料のための架橋剤として公知の水分散性ポリイソシアネートは、ポリイソシアネート、及び親水性成分としての単官能性ポリエチレンオキシドポリエーテルアルコールからのウレタンも含有する。
【０００６】
ポリエーテル−ウレタンを含有するこれらの純粋非イオン性親水性ポリイソシアネートの他に、さらにイオン基を含有するポリエーテル改質水分散性ポリイソシアネートもまた公知であり、例えばスルホネート基（例えばＥＰ７０３，２５５参照）又はアミノもしくはアンモニウム基（例えばＥＰ−Ａ５８２，１６６及びＥＰ−Ａ７０７，１１３参照）を含有するものであり、そして乳化性を改善するために又は特定の効果を達成するために使用することができる。このようなイオン性／非イオン性改質ポリイソシアネートは、一般に、塗料用途にあまり適さない。それらは、環境に優しい織物加工における使用及び紙の湿潤紙力増強剤としての使用が好ましい。
【０００７】
これらのきわめて多様な使用にもかかわらず、ポリエーテル−ウレタンで改質された従来技術の水分散性ポリイソシアネートは、多くの欠点を有する。高分子量ポリエーテルアルコール（例えば、純ポリエチレンオキシドポリエーテルの場合、平均分子量約７００を有するもの）を用いて調製した水分散性ポリイソシアネートは、たびたび、分散工程の間に克服せねばならないきわめて高い粘度のために、かなりの剪断力（例えば高速攪拌）を用いてのみ、水性媒体中に均一に取り込むことが可能である。また、そのような生成物は、特に微細な沈降安定(sedimentation-stable)分散液を達成するのに必要な高乳化剤含有量にて、たびたび特に結晶化する傾向がある。
手で容易に水中へ攪拌して安定な分散液を得ることができ、かつ、高度の親水性改質（すなわち、エチレンオキシドが高含有量）でも結晶化傾向を示さない水分散性ポリイソシアネートは、短ポリエーテル鎖を用いることにより得ることができる。しかし、改質に使用した比較的低分子量のポリアルキレンオキシドポリエーテルのために、イソシアネート含有量及び平均イソシアネート官能価の両方が、親水化度の増大とともに一定に減少する。実際、まさしく、高ＮＣＯ含有量及び可能な限り高い官能価を持つ高親水性ポリイソシアネートが、前記した使用分野の大部分、特に塗料及び被覆の架橋剤として望まれる。
【０００８】
したがって、本発明の目的は、前記した親水性ポリイソシアネートの用途、特にポリウレタンプラスチック調製の出発成分として、及びとりわけ、被覆組成物における水性結合剤用の架橋剤として適し、かつ従来技術の水分散性ポリイソシアネートについて記載した欠点を有さない新規な水分散性ポリイソシアネート混合物を提供することにある。
この目的は、本発明のポリイソシアネート混合物及びその製造方法により達成し得る。本発明のポリイソシアネート混合物は、少なくとも２個のジイソシアネート分子から調製される低モノマー含有ポリイソシアネートと、単官能性ポリエチレンオキシドポリエーテルアルコールとのアロファネート形成条件下での反応が、同一構造のポリエーテルアルコールを用いて調製し、そしてポリエーテル鎖がウレタン基を介してポリイソシアネートに結合する従来技術の水希釈性ポリイソシアネートよりも、著しく低い親水改質度で、きわめて容易かつより微細な形態で水性系の中に攪拌することのできる水分散性ポリイソシアネート混合物を与えるという驚くべき発見に基づく。
本発明の製法により、結晶化に対して安定で、かつ、ポリエーテル鎖を含有する公知のポリイソシアネート混合物に比べて同等又は優れてさえいる水分散性とともに、高含有量のイソシアネート基及び高官能価により区別される親水性ポリイソシアネートの調製が可能となる。
【０００９】
ＥＰ−Ａ０００，１９４、ＥＰ−Ａ３０３，１５０、ＥＰ−Ａ６８２，０１２、ＵＳ５，３８０，７９２及びＵＳ５，０８６，１７５は、アロファネート基を含有するポリイソシアネートの調製を指向するものであり、そのような生成物の調製のために適するアルコール開始化合物として公知のポリエーテルアルコールの使用を開示する。さらに、ＥＰ−Ａ０００，１９４、ＥＰ−Ａ３０３，１５０及びＥＰ−Ａ６８２，０１２は、官能価＞２を有するポリイソシアネート（例えばＨＤＩ又は１−イソシアナト−３，３，５−トリメチル−５−イソシアナトメチル−シクロヘキサン（ＩＰＤＩ））を適当な出発イソシアネートの長いリストの中に開示する。しかし、これらの刊行物のいずれにも、低モノマー含有ポリイソシアネートと単官能性ポリエチレンオキシドポリエーテルアルコールとからアロファネート化条件下で調製される反応生成物が、従来技術の製造方法により調製され、ウレタン化を介してポリエーテルを組み入れた同一実験(empirical) 組成物のポリイソシアネート混合物よりも、きわめて容易かつより微細な形態の安定エマルションを与えることは、開示されていない。
【００１０】
【課題を解決するための手段】
本発明は、脂肪族、シクロ脂肪族、芳香脂肪族及び芳香族ジイソシアネートから選択される一種以上のジイソシアネートから調製され、かつ、ａ）平均イソシアネート官能価を少なくとも２．０、ｂ）イソシアネート基（ＮＣＯ、分子量＝４２として計算）を、樹脂固形分に基づいて５．０〜２５．０重量％、及びｃ）平均５〜３５個のエチレオキシド単位を含有するポリエーテル鎖に組み込まれた該エチレンオキシド単位（Ｃ2 Ｈ4 Ｏ、分子量＝４４として計算）を、樹脂固形分に基づいて２〜５０重量％、有する水分散性ポリイソシアネート混合物であって、該ポリエーテル鎖の少なくとも６０モル％が、少なくとも２個のジイソシアネート分子からそれぞれ調製された２個のポリイソシアネート分子に、アロファネート基を介して結合している、前記混合物に関する。
【００１１】
本発明は、さらに、Ａ）２．０〜５．０の平均ＮＣＯ官能価を有し、並びに８．０〜２７．０重量％の脂肪族、シクロ脂肪族、芳香脂肪族及び芳香族から選択される一種以上で結合したイソシアネート基含有量（ＮＣＯ、分子量＝４２として計算）及び１重量％未満のモノマージイソシアネート含有量を有するポリイソシアネート成分と、Ｂ）平均５〜３５個のエチレンオキシド単位を含有する単官能性ポリアルキレンオキシドポリエーテルアルコールとをＮＣＯ／ＯＨ当量比６：１〜４００：１にて、ＮＣＯ／ＯＨ反応により最初に形成されるウレタン基の少なくとも６０％がアロファネート基に転換されるように反応させることを特徴とする、これらの水希釈性ポリイソシアネート混合物の製造方法にも関する。
【００１２】
【発明の実施の形態】
本発明の製造方法に使用する成分Ａ）は、２．０〜５．０、好ましくは２．３〜４．５の平均ＮＣＯ官能価；８．０〜２７．０重量％、好ましくは１４．０〜２４．０重量％のイソシアネート基含有量；並びに１重量％未満、好ましくは０．５重量％未満のモノマージイソシアネート含有量を有する。成分Ａ）は、脂肪族、シクロ脂肪族、芳香脂肪族及び芳香族結合イソシアネート基を含有する少なくとも１種のポリイソシアネートを含有する。
成分Ａ）のポリイソシアネート又はポリイソシアネート混合物は、少なくとも２個の脂肪族、シクロ脂肪族、芳香脂肪族及び／又は芳香族ジイソシアネートから調製され、そしてウレトジオン、イソシアヌレート、アロファネート、ビウレット、イミノオキサジアジンジオン及び／又はイミノオキサジアジントリオン基を含有するいずれのイソシアネートも包含する。これらのポリイソシアネートは、例えば、Ｊ．Ｐｒａｋｔ．Ｃｈｅｍ．３３６（１９９４）１８５−２００、ＤＥ−Ａ１，６７０，６６６、１，９５４，０９３、２，４１４，４１３、２，４５２，５３２、２，６４１，３８０、３，７００，２０９、３，９００，０５３及び３，９２８，５０３、さらにＥＰ−Ａ３３６，２０５、３３９，３９６及び７９８，２９９に記載されている。
【００１３】
これらのポリイソシアネートを調製するのに適するジイソシアネートは、１４０〜４００の分子量を有するものであり、ホスゲン化により又はホスゲンフリー製法（例えば熱的ウレタン解裂(thermal urethane cleavage) ）により得られ、そして、脂肪族、シクロ脂肪族、芳香脂肪族及び／又は芳香族結合イソシアネート基を有する。例には、１，４−ジイソシアナトブタン、１，６−ジイソシアナトヘキサン（ＨＤＩ）、２−メチル−１，５−ジイソシアナトペンタン、１，５−ジイソシアナト−２，２−ジメチルペンタン、２，２，４−及び２，４，４−トリメチル−１，６−ジイソシアナトヘキサン、１，１０−ジイソシアナトデカン、１，３−及び１，４−ジイソシアナトシクロヘキサン、１，３−及び１，４−ビス（イソシアナトメチル）−シクロヘキサン、１−イソシアナト−３，３，５−トリメチル−５−イソシアナトメチル−シクロヘキサン（イソホロン−ジイソシアネート、ＩＰＤＩ）、４，４'−ジイソシアナト−ジシクロヘキシルメタン、１−イソシアナト−１−メチル−４（３）イソシアナトメチル−シクロヘキサン、ビス−（イソシアナトメチル）−ノルボルナン、１，３−及び１，４−ビス−（２−イソシアナト−プロプ−２−イル）ベンゼン（ＴＭＸＤＩ）、２，４−及び２，６−ジイソシアナトトルエン（ＴＤＩ）、２，４'−及び４，４'−ジイソシアナトジフェニルメタン、１，５−ジイソシアナトナフタレン並びにこれらの混合物が挙げられる。
開始成分Ａ）は、好ましくは脂肪族及び／又はシクロ脂肪族結合イソシアネート基を専ら有するポリイソシアネート又はポリイソシアネート混合物である。特に好ましい開始成分Ａ）は、イソシアヌレート基を含有するポリイソシアネート又はポリイソシアネート混合物であり、ＨＤＩ、ＩＰＤＩ及び／又は４，４'−ジイソシアナト−ジシクロヘキシルメタンから調製される。
【００１４】
成分Ｂ）は、１分子につき平均５〜３５個、好ましくは７〜３０個のエチレンオキシド単位を含有する単官能性ポリアルキレンオキシドポリエーテルポリオール又はその混合物から選ばれる。それらは、公知方法で、適当なスターター分子のアルコキシル化により得られ、例えばＵｌｌｍａｎｎｓ  Ｅｎｃｙｃｌｏｐａｄｉｅ  ｄｅｒ  ｔｅｃｈｎｉｓｃｈｅｎ  Ｃｈｅｍｉｅ（Ｕｌｍａｎｎ’ｓ  Ｅｎｃｙｃｌｏｐａｅｄｉａ  ｏｆ  Ｉｎｄｕｓｔｒｉａｌ  Ｃｈｅｍｉｓｔｒｙ），第４版、１９巻、Ｖｅｒｌａｇ  Ｃｈｅｍｉｅ，Ｗｅｉｎｈｅｉｍ，３１〜３８頁に記載されている。
【００１５】
ポリエーテルアルコールＢ）の調製に適するスターター分子は、飽和アルコール、例えばメタノール、エタノール、ｎ−プロパノール、イソプロパノール、ｎ−ブタノール、イソブタノール、ｓｅｃ−ブタノール、異性ペンタノール、ヘキサノール、オクタノール及びノナノール、ｎ−デカノール、ｎ−ドデカノール、ｎ−テトラデカノール、ｎ−ヘキサデカノール、ｎ−オクタデカノール、シクロヘキサノール、異性メチルシクロヘキサノール及びヒドロキシメチルシクロヘキサン、３−エチル−３−ヒドロキシメチルオキセタン及びテトラヒドロフルフリルアルコール；不飽和アルコール、例えばアリルアコール、１，１−ジメチルアリルアルコール及びオレイルアルコール；フェノール類、例えばフェノール、異性クレゾール及びメトキシフェノール；芳香脂肪族アルコール、例えばベンジルアルコール、アニシルアルコール及びシンナミルアルコール；第二モノアミン、例えばジメチルアミン、ジエチルアミン、ジプロピルアミン、ジイソプロピルアミン、ジブチルアミン、ジイソブチルアミン、ビス−（２−エチルヘキシル）−アミン、Ｎ−メチル−及びＮ−エチルシクロヘキシルアミン並びにジシクロヘキシルアミン；並びに複素環式第二アミン、例えばモルホリン、ピロリジン、ピペリジン及び１Ｈ−ピラゾールが挙げられる。
好ましいスターター分子は、炭素原子数が４個までの飽和モノアルコールである。メタノールが、スターター分子として特に好ましい。
【００１６】
アルコキシル化反応に適するアルキレンオキシドは、好ましくはエチレンオキシド及びプロピレンオキシドであり、これらは、アルコキシル化反応に、いずれの所望の手順あるいは混合物として使用することができる。ポリアルキレンオキシドポリエーテルアルコールＢ）は、純ポリエチレンオキシドポリエーテル又は混合ポリアルキレンオキシドポリエーテルのいずれかであり、ここで該アルキレンオキシド単位の少なくとも３０モル％、好ましくは少なくとも４０モル％は、エチレンオキシド単位である。
本発明の製造方法の好ましい出発成分Ｂ）は、平均７〜３０個、より好ましくは７〜２５個のエチレンオキシド単位を含有する純ポリエチレングリコールモノメチルエーテルアルコールである。
記載したポリエーテルアルコール成分Ｂ）に加えて、イソシアネートに対して反応性かつ陰イオン又は陽イオン基（例えばカルボキシレート、スルホネート、又はアンモニウム基）を有する他の化合物を、適宜、微量使用して親水性を付与してもよい。
【００１７】
本発明の製造方法を行うために、出発成分Ａ）及びＢ）を互いに、４０〜１８０℃、好ましくは５０〜１５０℃、ＮＣＯ／ＯＨ当量比６：１〜４００：１、好ましくは８：１〜１４０：１にて、ＮＣＯ／ＯＨ反応により最初に形成されるウレタン基の少なくとも６０モル％、好ましくは少なくとも８０モル％、さらに好ましくは少なくとも９０モル％がアロファネート基に転換されるように反応させる。
【００１８】
アロファネート化反応を促進させるために、本発明の製造方法に適当な触媒を適宜使用することができる。これらの触媒は公知であり、アロファネート化触媒、例えば金属カルボキシレート、金属キレート、及び第三アミン（例えばＧＢ−Ａ９９４，８９０に記載のもの）；アルキル化剤（例えば、ＵＳ３，７６９，３１８に記載のもの）；並びに強酸（例えばＥＰ−Ａ０００，１９４に記載のもの）が挙げられる。
これらのアロファネート化触媒の例には、亜鉛化合物、例えば亜鉛(II)ステアレート、亜鉛(II)ｎ−オクタノエート、亜鉛(II)２−エチル−１−ヘキサノエート、亜鉛(II)ナフテネート及び亜鉛(II)アセチルアセトネート；錫化合物、例えば錫(II)ｎ−オクタノエート、錫(II)２−エチル−１−ヘキサノエート、錫(II)ラウレート、ジブチル錫オキシド、ジブチル錫ジクロライド、ジブチル錫ジアセテート、ジブチル錫ジラウレート、ジブチル錫ジマレエート及びジオクチル錫ジアセテート；アルミニウムトリ（エチルアセトアセテート）；鉄(III) クロライド；カリウムオクトエート；マンガン、コバルト又はニッケル化合物；強酸、例えばトリフルオロ酢酸、硫酸、塩化水素、臭化水素、リン酸及び過塩素酸；並びにこれらの混合物が挙げられる。
【００１９】
アロファネート化反応を触媒するのに加えて、イソシアネート基を三量化してイソシアヌレート基を形成することも触媒する化合物もまた、本発明の製造方法の触媒に適当である（が、あまり好ましくはない）。そのような触媒は、例えばＥＰ−Ａ６４９，８６６の４頁第７行〜５頁第１５行に記載されている。
本発明の製造方法に好ましい触媒は、前記した亜鉛化合物である。亜鉛(II)ｎ−オクタノエート、亜鉛(II)２−エチル−１−ヘキサノエート及び／又は亜鉛(II)ステアレートの使用が特に好ましい。
該触媒は、本発明の製造方法に、適宜、反応体の全重量に基づいて０．００１〜５重量％、好ましくは０．００５〜１重量％の量にて使用する。
反応混合物への触媒の添加は、どの所望の方法で行ってもよい。例えば、触媒をポリイソシアネート成分Ａ）及び／又はポリエーテル成分Ｂ）に実際の反応の開始前に混合することが可能である。触媒を反応混合物へ、ウレタン化反応中のいずれの所望の時点で、あるいは、ウレタン化後（すなわちＮＣＯ含有量が、イソシアネートとヒドロキシル基のウレタン基への転換の理論的完了に相当する時）の二段階反応手順の状況の中で添加することも等しく可能である。
【００２０】
反応の推移は、例えば、ＮＣＯ含有量の滴定により監視することができる。所望のＮＣＯ含有量に達したら、好ましくは、反応混合物中のアロファネート基とウレタン基のモル比が少なくとも４：１、より好ましくは少なくとも９：１である時、反応を停止させる。純熱的反応手法(purely thermal reaction procedure) においては、停止は、反応混合物を室温まで冷却することにより行われる。アロファネート化触媒を使用する好ましい場合には、反応は、一般に適当な触媒毒、例えばベンゾイルクロライド又はイソフタロイルジクロライドのような酸塩化物の添加により停止される。
【００２１】
本発明の製法での開始成分の量は、得られるポリイソシアネート混合物が要件ａ）〜ｃ）：
ａ）平均ＮＣＯ官能価を少なくとも２．０、好ましくは２．３〜９．９、さらに好ましくは２．８〜５．８；
ｂ）ＮＣＯ含有量を５．０〜２５．０重量％、好ましくは６．０〜２２．５重量％、さらに好ましくは８．５〜２１．５重量％；並びに
ｃ）ポリエーテル鎖に組み込まれたエチレンオキシド単位の含有量を、２〜５０重量％、好ましくは５〜４０重量％、さらに好ましくは７〜２５重量％
有すること、を満足するように選ばれる。
本発明の生成物のＮＣＯ官能価は、開始成分の性質及び官能価から式
【００２２】
【数１】
0004331822.tif 000002
【００２３】
〔式中、ｘは、本発明の製法においてアロファネート基に転換されるウレタン基の割合を示す〕
に従って数学的に決定できる。開始ポリイソシアネートＡ）の官能価ｆNCO は、ＮＣＯ含有量及び分子量から計算でき、分子量は、例えばゲルパーミエーションクロマトグラフィ（ＧＰＣ）又は蒸気圧浸透(osmosis) から決定できる。
【００２４】
本発明の製造方法は、適宜、イソシアネート基に対して不活性な適当な溶媒中で行うことができる。適当な溶媒は、公知の塗料溶剤であり、例えば、エチルアセテート、ブチルアセテート、エチレングリコールモノメチル又は−エチルエーテルアセテート、１−メトキシプロピル２−アセテート、３−メトキシ−ｎ−ブチルアセテート、アセトン、２−ブタノン、４−メチル−２−ペンタノン、シクロヘキサノン、トルエン、キシレン、クロロベンゼン、ホワイトスピリット、高級置換芳香族化合物（例えばソルベントナフタ、Ｓｏｌｖｅｓｓｏ、Ｓｈｅｌｌｓｏｌ、Ｉｓｏｐａｒ、Ｎａｐｐａｒ及びＤｉａｓｏｌの商品名で市販されているもの）、カルボン酸エステル（例えばジメチルカーボネート、ジエチルカーボネート、１，２−エチレンカーボネート及び１，２−プロピレンカーボネート）、ラクトン（例えばβ−プロピオラクトン、γ−ブチロラクトン、ε−カプロラクトン及びε−メチルカプロラクトン）、プロピレングリコールジアセテート、ジエチレングリコールジメチルエーテル、ジプロピレングリコールジメチルエーテル、ジエチレングリコールエチル及びブチルエーテルアセテート、Ｎ−メチルピロリドン、Ｎ−メチルカプロラクタム並びにこれらの混合物が挙げられる。
【００２５】
本発明の生成物は、攪拌するだけで、かつ高剪断力を使用することなく水中に容易に分散可能な透明、特に無色のポリイソシアネート混合物である。所定の組成物の沈降安定性水性分散液、及び、ポリエーテル部分の分子量分布を得るためには、同じ組成及び分子量分布のポリエーテルアルコールを用いたウレタン化により調製されてきた従来技術の水分散性ポリイソシアネート混合物の場合よりも、エチレンオキシド単位の全含有量が極めて低い必要がある。本発明の製造方法によれば、結晶化に対して安定であり、かつ、ポリエーテルウレタンを含有する従来技術のポリイソシアネート混合物と比較して同等又はそれより優秀な水中分散性とともにより高いイソシアネート官能価及びより高いイソシアネート含有量により区別される高親水性ポリイソシアネートの調製が可能である。
高ＮＣＯ含有量及び官能価と組み合わせた低エチレンオキシド含有量における傑出した分散性は、特に本発明のポリイソシアネート混合物を水性２Ｋ ＰＵ塗料に使用する際の利点となる。なぜなら、親水基の低含有量のために特にきわめて良好な耐溶剤性及び耐薬品性に加えて優秀な耐水性を有する高架橋塗膜が、このようにして得られるからである。
【００２６】
非親水性改質ポリイソシアネート、特に前記したラッカーポリイソシアネートを、乳化前に、本発明のポリイソシアネート混合物に適宜添加することができる。添加量は、好ましくは、得られるポリイソシアネート混合物が、要件ａ）〜ｃ）を満足し、したがって、本発明のポリイソシアネート混合物であるように選ばれる。これらの混合物の使用は、本発明のポリイソシアネートが、一般に、
(i) 本発明に従う親水性改質ポリイソシアネート、及び
(ii)非改質ポリイソシアネート開始材料
の混合物からなるために可能である。
これらの混合物では、本発明の製法物は、後続して混合される非親水性ポリイソシアネート内容物に対して乳化剤の機能を負う。
本発明のポリイソシアネート混合物は、イソシアネート重付加方法によるポリウレタンプラスチック調製のために貴重な出発材料である。これらの用途では、ポリイソシアネート混合物は、好ましくは水性エマルションの形態で使用され、それは、水性ポリヒドロキシ化合物とブレンドして２成分組成物を形成し、硬化することができる。
【００２７】
本発明のポリイソシアネート混合物は、好ましくは、水中に溶解又は分散され、かつイソシアネート反応基、特にアルコール性ヒドロキシル基を有する塗料結合剤又は塗料結合剤成分のための架橋剤として使用される。得られる水性被覆組成物は、塗膜を製造するのに使用することができる。架橋剤（適宜、乳化形態）は、被覆組成物加工前の簡易な攪拌により、又は２成分スプレーガンを使用することにより、結合剤と混合することができる。
水中に溶解又は分散される適当な結合剤の例には、ヒドロキシル基を含有するアクリレート、特に数平均分子量が１，０００〜１０，０００のもの、又はヒドロキシル基及び適宜ウレタン基を含有するポリエステル樹脂であって、ポリエステル及びアルキド樹脂化学から公知のものが挙げられる。他の適当な結合剤には、水中に溶解又は分散し、かつ、イソシアネート反応性基を含有するもの、例えばイソシアネート反応性基を含有するポリウレタン又はポリ尿素が挙げられる。
水性被覆組成物では、本発明のポリイソシアネート混合物は、ＮＣＯ基とイソシアネート反応性基（特にアルコール性ヒドロキシル基）との当量比が０．５：１〜２：１を与えるのに充分な量にて存在する。
【００２８】
本発明のポリイソシアネート混合物の微量を、非官能性水性被覆組成物と混合して、一定の特性、例えば接着性を改善する添加剤を達成することもできる。
本発明のポリイソシアネート混合物は、ブロックト型（公知のブロッキング剤との反応による）として使用することができ、そして、前記水性結合剤と組み合わせて使用して水性１成分ＰＵ焼き付け組成物を形成してもよい。適当なブロッキング剤には、ジエチルマロネート、アセト酢酸エステル、アセトンオキシム、ブタノンオキシム、ε−カプロラクタム、３，５−ジメチルピラゾール、１，２，４−トリアゾール、ジメチル−１，２，４−トリアゾール、イミダゾール及びこれらの混合物が含まれる。
本発明のポリイソシアネート混合物を含有する水性被覆組成物のために適する支持体は、各種支持体、例えば金属、木材、ガラス、石、セラミック材料、コンクリート、硬質及び軟質プラスティック、織物、皮革及び紙を含む。支持体には、適宜、本発明の組成物を塗布する前に慣用のプライマを付けてもよい。
水性被覆組成物は、公知の塗料添加剤、例えば流れ制御剤、着色顔料、充填剤、艶消し剤及び乳化剤を含有することも可能である。
【００２９】
水性被覆組成物は、室温で硬化したときに良好な塗料特性を有する。しかし、それらは、高温の強制条件下での乾燥、又は２６０℃までの温度の焼き付けによる乾燥も可能である。
水性塗料結合剤中に均一、特に微細な分布を形成可能な傑出した水中乳化性のために、本発明のポリイソシアネート混合物の水性ポリウレタン塗料のための架橋剤としての使用は、傑出した光学特性、特に高表面光沢、流れ及び高透明性を有する塗膜をもたらす。
それらの水性２Ｋ  ＰＵ被覆組成物用架橋剤成分としての好ましい用途に加えて、本発明のポリイソシアネート混合物は、水性接着剤分散液、皮革及び織物被覆又は捺染ペースト、ＡＯＸフリー紙補助材料(paper auxiliary) 用架橋剤として、あるいは、鉱物ビルディング材料、例えばコンクリート又はモルタル組成物用添加剤として顕著に適する。
【００３０】
【実施例】
用語「アロファネート化度」は、ポリエーテルアルコール及びポリイソシアネートの間の反応から得られ、アロファネート基を形成するために使われたウレタン基の％（ＮＣＯ含有量から計算することができる）を意味する。すべての部及び％は、他にことわらない限り、重量基準である。
【００３１】
例１
１，６−ジイソシアナトヘキサン（ＨＤＩ）から調製し、ＮＣＯ含有量２１．７％、平均ＮＣＯ官能価３．５（ＧＰＣによる）、モノマーＨＤＩ含有量０．１％及び粘度３，０００ｍＰａ．ｓ（２３℃）を有する、イソシアヌレート基を含有するポリイソシアネート９００ｇ（４．６５当量）を、最初に反応容器に１００℃で乾燥窒素下に攪拌しながら導入した。メタノールから出発し、数平均分子量３５０を有する単官能性ポリエチレンオキシドポリエーテル１００ｇ（０．２９当量）（ＮＣＯ／ＯＨ当量比１６：１に相当）を３０分かけて添加した後、この温度で、混合物のＮＣＯ含有量が約２時間後１８．３％の値（完全なウレタン化に相当）に落ちるまで攪拌を続けた。アロファネート化反応を、０．０１ｇの亜鉛(II)２−エチル−１−ヘキサノエートの添加により開始した。添加の間、反応混合物の温度は反応熱により１０６℃まで上がった。発熱反応が治まった後（触媒添加後約３０分）、反応を、０．０１ｇのベンゾイルクロライドの添加により停止させ、反応混合物を室温に冷却した。以下の特性を有するほとんど無色透明なポリイソシアネート混合物を得た。
固形分：                １００％
ＮＣＯ含有量：          １７．２％
ＮＣＯ官能価：          ３．９
粘度（２３℃）：        ３，２００ｍＰａ．ｓ
エチレンオキシド含有量：９．１％
アロファネート化度：    ９２％
【００３２】
例２
ＨＤＩから調製し、ＮＣＯ含有量２３．２％、平均ＮＣＯ官能価３．２（ＧＰＣによる）、モノマーＨＤＩ含有量０．２％及び粘度１，２００ｍＰａ．ｓ（２３℃）を有する、イソシアヌレート基を含有するポリイソシアネート８７０ｇ（４．８１当量）を、最初に反応容器に１００℃で乾燥窒素下に攪拌しながら導入した。メタノールから出発し、数平均分子量５００を有する単官能性ポリエチレンオキシドポリエーテル１３０ｇ（０．２６当量）（ＮＣＯ／ＯＨ当量比１８．５：１に相当）を３０分かけて添加した後、この温度で、混合物のＮＣＯ含有量が約２時間後１９．１％の値（完全なウレタン化に相当）に落ちるまで攪拌を続けた。アロファネート化反応を、０．０１ｇの亜鉛(II)２−エチル−１−ヘキサノエートの添加により開始した。添加の間、反応混合物の温度は反応熱により１０９℃まで上がった。発熱反応が治まった後（触媒添加後約２０分）、反応を、０．０１ｇのベンゾイルクロライドの添加により停止させ、反応混合物を室温に冷却した。以下の特性を有する無色透明なポリイソシアネート混合物を得た。
固形分：                １００％
ＮＣＯ含有量：          １８．０％
ＮＣＯ官能価：          ３．５
粘度（２３℃）：        １，４００ｍＰａ．ｓ
エチレンオキシド含有量：１２．２％
アロファネート化度：    １００％
【００３３】
例３
ＩＰＤＩから調製し、ＮＣＯ含有量１１．９％、平均ＮＣＯ官能価３．３（ＧＰＣによる）、モノマーＩＰＤＩ含有量０．２％及び粘度６５０ｍＰａ．ｓ（２３℃）を有する、イソシアヌレート基を含有するポリイソシアネート８９０ｇ（２．５２当量）を７０％ブチルアセテート溶液としたものを、最初に反応容器に１００℃で乾燥窒素下に攪拌しながら、さらなる４７．１ｇのブチルアセテートとともに導入した。メタノールから出発し、数平均分子量５００を有する単官能性ポリエチレンオキシドポリエーテル１１０ｇ（０．２２当量）（ＮＣＯ／ＯＨ当量比１１．５：１に相当）を３０分かけて添加した後、この温度で、混合物のＮＣＯ含有量が約２．５時間後９．７％の値（完全なウレタン化に相当）に落ちるまで攪拌を続けた。アロファネート化反応を、０．０２ｇの亜鉛(II)ステアレートの添加により開始した。添加の間、反応混合物の温度は反応熱により１０５℃まで上がった。発熱反応が治まった後（触媒添加後約１時間）、反応を、０．０１ｇのベンゾイルクロライドの添加により停止させ、反応混合物を室温に冷却した。以下の特性を有する無色透明なポリイソシアネート混合物を得た。
固形分：                ７０％
ＮＣＯ含有量：          ８．９％
ＮＣＯ官能価：          ３．８
粘度（２３℃）：        ７００ｍＰａ．ｓ
エチレンオキシド含有量：９．８％
アロファネート化度：    ８０％
【００３４】
例４
２，４−及び２，６−ジイソシアナトトルエン（ＴＤＩ）及びＨＤＩ（モル比２：１）から調製され、ＮＣＯ含有量９．９％、平均ＮＣＯ官能価４．５（ＧＰＣによる）、モノマージイソシアネートの全含有量（ＴＤＩ及びＨＤＩ）０．２％及び粘度２，４００ｍＰａ．ｓ（２３℃）を有し、イソシアヌレート基を含有し、芳香族及び脂肪族結合したＮＣＯ基を含有するポリイソシアネート８５０ｇ（２．００当量）を６０％ブチルアセテート溶液としたものを、最初に反応容器に１００℃で乾燥窒素下に攪拌しながら、さらなる４６．７ｇのブチルアセテートとともに導入した。メタノールから出発し、数平均分子量５００を有する単官能性ポリエチレンオキシドポリエーテル７０ｇ（０．１４当量）（ＮＣＯ／ＯＨ当量比１４．３：１に相当）を３０分かけて添加した後、この温度で、混合物のＮＣＯ含有量が約１時間後８．１％の値（完全なウレタン化に相当）に落ちるまで攪拌を続けた。アロファネート化反応を、０．０１ｇの亜鉛(II)２−エチル−１−ヘキサノエートの添加により開始した。添加の間、反応混合物の温度は反応熱により１０９℃まで上がった。発熱反応が治まった後（触媒添加後約２０分）、反応を、０．０１ｇのベンゾイルクロライドの添加により停止させ、反応混合物を室温に冷却した。以下の特性を有する無色透明なポリイソシアネート混合物を得た。
固形分：                ６０％
ＮＣＯ含有量：          ７．６％
ＮＣＯ官能価：          ５．６
粘度（２３℃）：        ２，６００ｍＰａ．ｓ
エチレンオキシド含有量：６．８％
アロファネート化度：    ８３％
【００３５】
例５  ＥＰ−Ｂ５４０，９８５（Ｕ．Ｓ．特許５，２５２，６９６）との比較
ＨＤＩから調製し、イソシアヌレート基を含有する、例１に記載のポリイソシアネート９００ｇ（４．６５当量）を最初に反応容器に１００℃で乾燥窒素下に攪拌しながら導入した。例１に記載のポリエーテルアルコール１００ｇ（０．２９当量）を３０分にわたり添加した後、この温度で、混合物のＮＣＯ含有量が約２時間後１８．３％の値（完全なウレタン化に相当）に落ちるまで攪拌を続けた。室温に冷却した後、以下の特性を有する無色透明なポリイソシアネート混合物を得た。
固形分：                １００％
ＮＣＯ含有量：          １８．３％
ＮＣＯ官能価：          ３．３
粘度（２３℃）：        ３，１００ｍＰａ．ｓ
エチレンオキシド含有量：９．１％
アロファネート化度：    ０％
【００３６】
例６
ＥＰ−Ｂ５４０，９８５（Ｕ．Ｓ．特許５，２５２，６９６）との比較ＨＤＩから調製し、イソシアヌレート基を含有する、例１に記載のポリイソシアネート８６０ｇ（４．４４当量）を最初に反応容器に１００℃で乾燥窒素下に攪拌しながら導入した。例１に記載のポリエーテルアルコール１４０ｇ（０．４０当量）を３０分にわたり添加した後、この温度で、混合物のＮＣＯ含有量が約２時間後１６．８％の値（完全なウレタン化に相当）に落ちるまで攪拌を続けた。室温に冷却した後、以下の特性を有する無色透明なポリイソシアネート混合物を得た。
固形分： １００％
ＮＣＯ含有量：          １６．８％
ＮＣＯ官能価：          ３．２
粘度（２３℃）：        ３，２００ｍＰａ．ｓ
エチレンオキシド含有量：１２．７％
アロファネート化度：    ０％
【００３７】
例７（エマルションの調製）
１７５ｇの脱イオン水を７５ｇの本発明に従う例１のポリイソシアネート混合物に三角フラスコ内で添加し、穏やかな手混合により成分を微細な青みがかった(bluish-tinged）エマルションに転換した。２４時間の静置後、エマルションは依然安定であり、沈殿又は堆積を示さなかった。
比較として、１７５ｇの脱イオン水を三角フラスコ内の７５ｇの例５のポリイソシアネート混合物に添加し、混合物をメカニカルスターラー（９００ｒｐｍ）で５分間攪拌した。高剪断力を使用したにもかかわらず、得られた分散液は、きわめて粗い粒子を含有し、２時間の放置時間後にすでに形成された濃白堆積物により裏付けられるように低安定性を示した。
比較は、本発明に従う例１から調製されるポリイソシアネート混合物は、同一の実験組成を持ち、ＥＰ−Ｂ５４０，９８５に従って調製され、ポリエーテル鎖がもっぱらウレタン基を介してポリイソシアネートに結合したポリイソシアネート混合物に比べて、きわめて良好な分散性と同時に高ＮＣＯ官能価を有することを明示している。
【００３８】
例８（本発明に従う使用）
共溶媒を含まず、固形分４３％及び樹脂固形分に基づいたＯＨ含有量２．５％を有し、そして、実質的に４８．０％メチルメタクリレート、２７．４％ｎ−ブチルアクリレート、２１．６％ヒドロキシ−Ｃ3 アルキルメタクリレート（プロピレンオキシドのメタクリル酸への付加生成物）及び３．０％アクリル酸を含有した１００部の水性ヒドロキシ官能性ポリアクリレート分散液を、０．５部の市販の脱泡剤（Ｆｏａｍａｓｔｅｒ  ＴＣＸ，Ｈｅｎｋｅｌ社）と混合した。この配合物は、無期限の貯蔵安定性を示した。
１５．５部の本発明に従う例１のポリイソシアネートを、この水性ポリアクリレート樹脂（イソシアネート基とアルコール性ヒドロキシル基の当量比が１：１に対応する）に添加し、成分を強勢攪拌（２，０００ｒｐｍ）により均質化した。次いで、水の添加により固形分を４０％に調整した。
塗布準備のできた組成物の加工時間(processing time) は、約３時間であった。湿潤膜厚１５０μｍ（乾燥膜厚約６０μｍ）に塗布された塗膜は、塗布後まもなく、若干黄色い微かな光（チンダル効果）をもったもののほとんど透明に見えた。室温にて、ダスト乾燥時間(dust dry time) は、３０分以下であり、圧乾燥時間(pressure dry time) は、約１〜１．５時間であった。第二の同一の塗膜を強制条件（３０分／６０℃）下で乾燥した。各ケースにおいて、以下の特性を持ち、高光沢、完全に澄んだ透明な塗膜が得られた。
【００３９】
【表１】
0004331822.tif 000003
【００４０】
a)評価：０〜５（０＝塗膜変化なし；５＝完全に溶解）
比較のために、１００部の前記ヒドロキシ官能性ポリアクリレート分散液及び１５．８部のＥＰ−Ｂ５４０，９８５に従う例６のポリイソシアネートから、上記方法を用いて塗料を調製した（イソシアネート基とアルコール性ヒドロキシル基との当量比は、１：１）。
塗布準備のできた組成物の加工時間は、約３時間であった。湿潤膜厚１５０μｍ（乾燥膜厚約６０μｍ）に塗布した塗膜は、塗布後まもなく、乳白色に見えた。室温にて、ダスト乾燥時間は、約１時間であり、圧乾燥時間は、約２〜３時間であった。第二の塗膜を強制条件（３０分／６０℃）下で乾燥した。両ケースにおいて、以下の特性を持ち、若干曇った塗膜が得られた。
【００４１】
【表２】
0004331822.tif 000004
【００４２】
a)評価：０〜５（０＝塗膜変化なし；５＝完全に溶解）
この比較は、本発明に従う例１の親水性エチレンオキシド単位低含有量のポリイソシアネートは、同一原料から調製される従来技術の水分散性ポリイソシアネート（例６）よりも、良好に分散し、その結果、透明な塗膜をもたらしたことを示す。本発明によれば、塗膜は、高ＮＣＯ含有量のために、そして特に高官能価のために、きわめて高い耐溶剤性及び耐水性を有した。
【００４３】
例９（本発明に従う使用）
共溶媒を含まず、固形分４４％及び樹脂固形分に基づいたＯＨ含有量３．０％を有し、そして、実質的に４４．９％メチルメタクリレート、２６．１％ｎ−ブチルアクリレート、２５．９％ヒドロキシ−Ｃ3 アルキルメタクリレート（プロピレンオキシドのメタクリル酸への付加生成物）及び３．１％アクリル酸を含有した１００部の水性ヒドロキシ官能性ポリアクリレート分散液を、０．５部の市販の脱泡剤（Ｆｏａｍａｓｔｅｒ ＴＣＸ，Ｈｅｎｋｅｌ社）と混合した。この配合物は、無期限の貯蔵安定性を示した。
本発明に従う例２のポリイソシアネートの８０％ジプロピレングリコールジメチルエーテル溶液２２．７部を、この水性ポリアクリレート樹脂（イソシアネート基とアルコール性ヒドロキシル基の当量比が１：１に対応する）へ添加し、成分を強勢攪拌（２，０００ｒｐｍ）により均質化した。次いで、水の添加により固形分を４０％に調整した。
塗布準備のできた組成物の加工時間は、約３時間であった。湿潤膜厚１５０μｍ（乾燥膜厚約６０μｍ）に塗布された塗膜は、塗布後、若干黄色い微かな光（チンダル効果）をもったものの、ほとんど透明に見えた。室温にて、ダスト乾燥時間は、約１時間であり、圧乾燥時間は、約２〜３時間であった。第二の同一の塗膜を強制条件（３０分／６０℃）下で乾燥した。両ケースにおいて、以下の特性を持ち、高光沢、完全に澄んだ透明な塗膜が得られた。
【００４４】
【表３】
0004331822.tif 000005
【００４５】
a)評価：０〜５（０＝塗膜変化なし；５＝完全に溶解）
以上、本発明を説明の目的で詳細に述べたが、それは単にそのためだけにあり、当業者が、請求の範囲にのみ制約される本発明の精神及び範囲を逸脱せずに改変をなし得ることが理解されるべきである。
本明細書の当初の開示は、少なくとも下記の態様を包含する。
〔１〕  脂肪族、シクロ脂肪族、芳香脂肪族及び／又は芳香族ジイソシアネートから調製され、かつ、
ａ）平均イソシアネート官能価を少なくとも２．０、
ｂ）イソシアネート基（ＮＣＯ、分子量＝４２として計算）を、樹脂固形分に基づいて５．０〜２５．０重量％、及び
ｃ）平均５〜３５個のエチレオキシド単位を含有するポリエーテル鎖に組み込まれた該エチレンオキシド単位（Ｃ2 Ｈ4 Ｏ、分子量＝４４として計算）を、樹脂固形分に基づいて２〜５０重量％
有する水分散性ポリイソシアネート混合物であって、該ポリエーテル鎖の少なくとも６０モル％が、少なくとも２個のジイソシアネート分子からそれぞれ調製された２個のポリイソシアネート分子に、アロファネート基を介して結合している、前記混合物。
〔２〕  脂肪族及び／又はシクロ脂肪族ジイソシアネートから調製され、かつ
ａ）平均イソシアネート官能価を２．３〜９．９、
ｂ）イソシアネート基を、樹脂固形分に基づいて６．０〜２２．５重量％、及び
ｃ）平均７〜３０個のエチレオキシド単位を含有するポリエーテル鎖に組み込まれた該エチレンオキシド単位を、樹脂固形分に基づいて５〜４０重量％
有する、〔１〕に記載のポリイソシアネート混合物。
〔３〕  前記２個のポリイソシアネートが、イソシアヌレート基を含有する、〔１〕又は〔２〕に記載のポリイソシアネート混合物。
〔４〕  ポリエーテル鎖の少なくとも８０モル％が、脂肪族及び／又はシクロ脂肪族結合したイソシアネート基を含有する少なくとも２個のジイソシアネート分子からそれぞれ調製された、イソシアヌレート基を含有する２個のポリイソシアネート分子に、アロファネート基を介して結合している、〔１〕又は〔２〕に記載のポリイソシアネート混合物。
〔５〕  ａ）平均イソシアネート官能価を少なくとも２．０、
ｂ）イソシアネート基（ＮＣＯ、分子量＝４２として計算）を、樹脂固形分に基づいて５．０〜２５．０重量％、及び
ｃ）平均５〜３５個のエチレオキシド単位を含有するポリエーテル鎖に組み込まれた該エチレンオキシド単位（Ｃ2 Ｈ4 Ｏ、分子量＝４４として計算）を、樹脂固形分に基づいて２〜５０重量％、
有する水分散性ポリイソシアネート混合物の製造方法であって、
Ａ）２．０〜５．０の平均ＮＣＯ官能価を有し、並びに８．０〜２７．０重量％の脂肪族、シクロ脂肪族、芳香脂肪族及び／又は芳香族結合したイソシアネート基含有量（ＮＣＯ、分子量＝４２として計算）及び１重量％未満のモノマージイソシアネート含有量を有するポリイソシアネート成分と、
Ｂ）平均５〜３５個のエチレンオキシド単位を含有する単官能性ポリアルキレンオキシドポリエーテルアルコールとを
ＮＣＯ／ＯＨ当量比６：１〜４００：１にて、ＮＣＯ／ＯＨ反応により最初に形成されるウレタン基の少なくとも６０％がアロファネート基に転換されるように反応させることを含む、前記製造方法。
〔６〕  Ａ）前記ポリイソシアネート成分が、２．３〜４．５の平均ＮＣＯ官能価を有し、並びに１４．０〜２４．０重量％の脂肪族及び／又はシクロ脂肪族結合したイソシアネート基含有量及び０．５重量％未満のモノマージイソシアネート含有量を有し、かつ
Ｂ）前記官能性ポリアルキレンオキシドポリエーテルアルコールが、統計的平均７〜３０個のエチレンオキシド単位を含有し、並びに
成分Ａ）及びＢ）をＮＣＯ／ＯＨ当量比８：１〜１４０：１にて反応させることを特徴とする、〔５〕に記載の製造方法。
〔７〕  ポリイソシアネートＡ）が、イソシアヌレート基を含有し、かつ、１，６−ジイソシアナトヘキサン、１−イソシアナト−３，３，５−トリメチル−５−イソシアナトメチルシクロヘキサン及び／又は４，４’−ジイソシアナトジシクロヘキシルメタンから調製される、〔５〕又は〔６〕に記載の製造方法。
〔８〕  成分Ａ）及びＢ）を、アロファネート基の形成を促進する触媒の存在下で反応させる、〔５〕又は〔６〕に記載の製造方法。
〔９〕  前記アロファネート化触媒が有機亜鉛化合物を含む、〔８〕に記載の製造方法。
〔１０〕  前記アロファネート化触媒が、亜鉛(II)ｎ−オクタノエート、亜鉛(II)２−エチル−１−ヘキサノエート及び／又は亜鉛(II)ステアレートを含む、〔８〕に記載の製造方法。